(57)【要約】【課題】長期にわたりカブリ抑制性に優れる帯電部材の提供。【解決手段】導電性芯体と、前記導電性芯体の外周に導電性弾性層と表面層とをこの順に有し、前記表面層が、導電性粒子を含有し、前記表面層の厚さ方向の断面における前記導電性粒子の最近接重心間距離の平均が２００ｎｍ以下であり、前記最近接重心間距離の１９５ｎｍ以上２０５ｎｍ未満となる頻度が７．０％以下である帯電部材。【選択図】図１
2019045717.tif 000002
【特許請求の範囲】
【請求項１】
導電性芯体と、
前記導電性芯体の外周に導電性弾性層と表面層とをこの順に有し、
前記表面層が、導電性粒子を含有し、
前記表面層の厚さ方向の断面における前記導電性粒子の最近接重心間距離の平均が２００ｎｍ以下であり、
前記最近接重心間距離の１９５ｎｍ以上２０５ｎｍ未満となる頻度が７．０％以下である
帯電部材。
【請求項２】
前記表面層における前記導電性粒子の最近接重心間距離の平均が、６０ｎｍ以上１５０ｎｍ以下である請求項１に記載の帯電部材。
【請求項３】
前記表面層における前記導電性粒子の最近接重心間距離の平均が、１００ｎｍ以上１４０ｎｍ以下である請求項２に記載の帯電部材。
【請求項４】
前記導電性粒子の数平均粒径が、１０ｎｍ以上５０ｎｍ以下である請求項１乃至請求項３のいずれか１項に記載の帯電部材。
【請求項５】
前記導電性粒子の数平均粒径が、２０ｎｍ以上４０ｎｍ以下である請求項４に記載の帯電部材。
【請求項６】
前記導電性粒子が、酸化スズ、酸化チタン、酸化亜鉛、及び、カーボンブラックよりなる群から選ばれた少なくとも１種の材質を含む粒子である請求項１乃至請求項５のいずれか１項に記載の帯電部材。
【請求項７】
前記導電性粒子が、酸化スズ粒子である請求項６に記載の帯電部材。
【請求項８】
前記表面層における導電性粒子の含有量が、前記表面層の全質量に対し、２５質量％以上５０質量％以下である請求項１乃至請求項７のいずれか１項に記載の帯電部材。
【請求項９】
前記表面層における導電性粒子の含有量が、前記表面層の全質量に対し、３０質量％以上４０質量％以下である請求項８に記載の帯電部材。
【請求項１０】
請求項１乃至請求項９のいずれか１項に記載の帯電部材を有し、接触帯電方式により電子写真感光体を帯電させる帯電装置。
【請求項１１】
電子写真感光体と、
請求項１乃至請求項９のいずれか１項に記載の帯電部材を有し、接触帯電方式により前記電子写真感光体を帯電させる帯電装置と、
を備え、
画像形成装置に着脱されるプロセスカートリッジ。
【請求項１２】
電子写真感光体と、
請求項１乃至請求項９のいずれか１項に記載の帯電部材を有し、接触帯電方式により前記電子写真感光体を帯電させる帯電装置と、
帯電した前記電子写真感光体の表面に潜像を形成する潜像形成装置と、
前記電子写真感光体の表面に形成された潜像を、トナーを含む現像剤により現像して、前記電子写真感光体の表面にトナー像を形成する現像装置と、
前記電子写真感光体の表面に形成されたトナー像を記録媒体に転写する転写装置と、
を備える画像形成装置。
【発明の詳細な説明】
【技術分野】
【０００１】
本発明は、帯電部材、帯電装置、プロセスカートリッジ及び画像形成装置に関する。
【背景技術】
【０００２】
電子写真方式の画像形成装置が備える帯電部材としては、導電性芯材上に少なくとも導電性弾性層を配置した帯電部材が知られており、具他的には例えば下記が知られている。
【０００３】
特許文献１には、導電性の第１の粒子と、平均粒径が前記第１の粒子よりも大きくかつ導電率が３．００×１０−７（Ｓ／ｍ）以上である第２の粒子とが含有されている表面層を有することを特徴とする帯電ロールが開示されている。
【０００４】
特許文献２には、導電性支持体上に１層以上の被覆層を有する接触式帯電部材において、該被覆層の最外層がポリウレタン樹脂を含有し、該最外層ポリウレタン樹脂のポリウレタン原料の水酸基（ＯＨ）とイソシアネート基（ＮＣＯ）のモル比が、０．３≦ＮＣＯ／ＯＨ＜０．６であり、かつ、該最外層ポリウレタン樹脂が、金属酸化物微粒子にカーボンブラックを被覆した複合微粒子からなる導電剤を含有し、該複合微粒子の含有量が、該最外層ポリウレタン樹脂１０質量部に対して１０質量部以上２２質量部未満であることを特徴とする接触式帯電部材が開示されている。
【０００５】
特許文献３には、軸体と、前記軸体の外周に設けられた弾性層と、表層とを有し、電圧が印加された状態で被帯電体に接触し、被帯電体を帯電させる導電性ロールであり、前記表層は、絶縁性粒子を有し、前記絶縁性粒子の一部は、前記表層の厚み方向に少なくとも２個以上に重なり合って配置され、前記表層の表面粗さＳｍが７０μｍ以上２００μｍ以下であることを特徴とする導電性ロールが開示されている。
【先行技術文献】
【特許文献】
【０００６】
【特許文献１】特開２０１０−２３１００７号公報
【特許文献２】特開２００６−０９１４９４号公報
【特許文献３】特開２０１３−２３５２９５号公報
【発明の概要】
【発明が解決しようとする課題】
【０００７】
本発明が解決しようとする課題は、表面層の厚さ方向の断面における導電性粒子の最近接重心間距離が１９５ｎｍ以上２０５ｎｍ未満となる頻度が８．２％又は９．２％であるものに比べ、長期にわたりカブリ抑制性に優れる帯電部材を提供することである。
【課題を解決するための手段】
【０００８】
前記課題を解決するための具体的手段には、下記の態様が含まれる。
請求項１に係る発明は、
導電性芯体と、前記導電性芯体の外周に導電性弾性層と表面層とをこの順に有し、前記表面層が、導電性粒子を含有し、前記表面層の厚さ方向の断面における前記導電性粒子の最近接重心間距離の平均が２００ｎｍ以下であり、前記最近接重心間距離の１９５ｎｍ以上２０５ｎｍ未満となる頻度が７．０％以下である帯電部材である。
【０００９】
請求項２に係る発明は、
前記表面層における前記導電性粒子の最近接重心間距離の平均が、６０ｎｍ以上１５０ｎｍ以下である請求項１に記載の帯電部材である。
【００１０】
請求項３に係る発明は、
前記表面層における前記導電性粒子の最近接重心間距離の平均が、１００ｎｍ以上１４０ｎｍ以下である請求項２に記載の帯電部材である。
【００１１】
請求項４に係る発明は、
前記導電性粒子の数平均粒径が、１０ｎｍ以上５０ｎｍ以下である請求項１乃至請求項３のいずれか１項に記載の帯電部材である。
【００１２】
請求項５に係る発明は、
前記導電性粒子の数平均粒径が、２０ｎｍ以上４０ｎｍ以下である請求項４に記載の帯電部材である。
【００１３】
請求項６に係る発明は、
前記導電性粒子が、酸化スズ、酸化チタン、酸化亜鉛、及び、カーボンブラックよりなる群から選ばれた少なくとも１種の材質を含む粒子である請求項１乃至請求項５のいずれか１項に記載の帯電部材である。
【００１４】
請求項７に係る発明は、
前記導電性粒子が、酸化スズ粒子である請求項６に記載の帯電部材である。
【００１５】
請求項８に係る発明は、
前記表面層における導電性粒子の含有量が、前記表面層の全質量に対し、２５質量％以上５０質量％以下である請求項１乃至請求項７のいずれか１項に記載の帯電部材である。
【００１６】
請求項９に係る発明は、
前記表面層における導電性粒子の含有量が、前記表面層の全質量に対し、３０質量％以上４０質量％以下である請求項８に記載の帯電部材である。
【００１７】
請求項１０に係る発明は、
請求項１乃至請求項９のいずれか１項に記載の帯電部材を有し、接触帯電方式により電子写真感光体を帯電させる帯電装置である。
【００１８】
請求項１１に係る発明は、
電子写真感光体と、請求項１乃至請求項９のいずれか１項に記載の帯電部材を有し、接触帯電方式により前記電子写真感光体を帯電させる帯電装置と、を備え、画像形成装置に着脱されるプロセスカートリッジである。
【００１９】
請求項１２に係る発明は、
電子写真感光体と、請求項１乃至請求項９のいずれか１項に記載の帯電部材を有し、接触帯電方式により前記電子写真感光体を帯電させる帯電装置と、帯電した前記電子写真感光体の表面に潜像を形成する潜像形成装置と、前記電子写真感光体の表面に形成された潜像を、トナーを含む現像剤により現像して、前記電子写真感光体の表面にトナー像を形成する現像装置と、前記電子写真感光体の表面に形成されたトナー像を記録媒体に転写する転写装置と、を備える画像形成装置である。
【発明の効果】
【００２０】
請求項１に係る発明によれば、表面層の厚さ方向の断面における導電性粒子の最近接重心間距離が１９５ｎｍ以上２０５ｎｍ未満となる頻度が８．２％又は９．２％であるものに比べ、長期にわたりカブリ抑制性に優れる帯電部材が提供される。
請求項２に係る発明によれば、前記表面層における前記導電性粒子の最近接重心間距離の平均が６０ｎｍ未満であるか、又は、１５０ｎｍを超える場合に比べ、長期にわたりカブリ抑制性により優れる帯電部材が提供される。
請求項３に係る発明によれば、前記表面層における前記導電性粒子の最近接重心間距離の平均が１００ｎｍ未満であるか、又は、１２０ｎｍを超える場合に比べ、長期にわたりカブリ抑制性により優れる帯電部材が提供される。
請求項４に係る発明によれば、前記導電性粒子の数平均粒径が１０ｎｍ未満であるか、又は、５０ｎｍを超える場合に比べ、長期にわたりカブリ抑制性により優れる帯電部材が提供される。
請求項５に係る発明によれば、前記導電性粒子の数平均粒径が２０ｎｍ未満であるか、又は、４０ｎｍを超える場合に比べ、長期にわたりカブリ抑制性により優れる帯電部材が提供される。
請求項６に係る発明によれば、前記導電性粒子が金属粒子である場合に比べ、長期にわたりカブリ抑制性により優れる帯電部材が提供される。
請求項７に係る発明によれば、前記導電性粒子の材質が酸化チタン、酸化亜鉛又はカーボンブラックである場合に比べ、長期にわたりカブリ抑制性により優れる帯電部材が提供される。
請求項８に係る発明によれば、前記表面層における導電性粒子の含有量が、前記表面層の全質量に対し、２５質量％未満であるか、又は、５０質量％を超える場合に比べ、長期にわたりカブリ抑制性により優れる帯電部材が提供される。
請求項９に係る発明によれば、前記表面層における導電性粒子の含有量が、前記表面層の全質量に対し、３０質量％未満であるか、又は、４０質量％を超える場合に比べ、長期にわたりカブリ抑制性により優れる帯電部材が提供される。
【００２１】
請求項１０に係る発明によれば、用いる帯電部材の表面層の厚さ方向の断面における導電性粒子の最近接重心間距離が１９５ｎｍ以上２０５ｎｍ未満となる頻度が８．２％又は９．２％であるものに比べ、長期にわたりカブリ抑制性に優れる帯電部材の表面層の厚さ方向の断面における導電性粒子の最近接重心間距離が１９５ｎｍ以上２０５ｎｍ未満となる頻度が８．２％又は９．２％であるものに比べ、長期にわたりカブリ抑制性に優れる帯電装置が提供される。
請求項１１に係る発明によれば、用いる帯電部材の表面層の厚さ方向の断面における導電性粒子の最近接重心間距離が１９５ｎｍ以上２０５ｎｍ未満となる頻度が８．２％又は９．２％であるものに比べ、長期にわたりカブリ抑制性に優れるプロセスカートリッジが提供される。
請求項１２に係る発明によれば、用いる帯電部材の表面層の厚さ方向の断面における導電性粒子の最近接重心間距離が１９５ｎｍ以上２０５ｎｍ未満となる頻度が８．２％又は９．２％であるものに比べ、長期にわたりカブリ抑制性に優れる画像形成装置が提供される。
【図面の簡単な説明】
【００２２】
【図１】本実施形態に係る帯電部材の一例を示す概略構成図である。
【図２】本実施形態に係る画像形成装置の一例を示す概略構成図である。
【図３】本実施形態に係る画像形成装置の一例を示す概略構成図である。
【図４】本実施形態に係る画像形成装置の一例を示す概略構成図である。
【図５】本実施形態に係るプロセスカートリッジの一例を示す概略構成図である。
【発明を実施するための形態】
【００２３】
以下に、発明の実施形態を説明する。これらの説明及び実施例は実施形態を例示するものであり、発明の範囲を制限するものではない。
【００２４】
本明細書において組成物中の各成分の量について言及する場合、組成物中に各成分に該当する物質が複数種存在する場合には、特に断らない限り、組成物中に存在する当該複数種の物質の合計量を意味する。
本明細書において、「電子写真感光体」を単に「感光体」ともいう。本明細書において、帯電部材の「軸方向」とは、帯電部材の回転軸の方向を意味する。
また、本明細書において「導電性」とは、２０℃における体積抵抗率が１×１０１４Ωｃｍ以下であることを意味する。
【００２５】
＜帯電部材＞
本実施形態に係る帯電部材は、導電性芯体と、前記導電性芯体の外周に導電性弾性層と表面層とをこの順に有し、前記表面層が、導電性粒子を含有し、前記表面層の厚さ方向の断面における前記導電性粒子の最近接重心間距離の平均が２００ｎｍ以下であり、前記最近接重心間距離の１９５ｎｍ以上２０５ｎｍ未満となる頻度が７．０％以下である。
【００２６】
近年、電子写真技術の領域では、長寿命かつ低コストな装置の構築が求められており、感光体の最表層の厚膜化や直流電圧のみを印加する接触帯電方式が採用されている。特に長寿命を達成するためには、帯電部材が感光体を帯電させる能力が長期に渡って維持されることが求められるが、帯電部材の電気的劣化等により必要な帯電能力が維持されない場合がある。帯電能力が低下すると、白紙部等の非画像部における色点の発生（カブリ）現象などが顕現する。
これに対して、本実施形態に係る帯電部材は、上記構成により、長期にわたりカブリ抑制性に優れる。その理由は、定かではないが、以下に示すように推測される。
【００２７】
帯電部材の電気的劣化を起因とする帯電能力の低下には、いくつかの原因が考えられる。特に、導電性弾性層と表面層との２層を有する帯電部材においては、例えば、導電性弾性層中に含まれるイオン成分が通電により層内で偏ることで高抵抗化し、帯電維持性が阻害されることが挙げられるが、本発明者らは、表面層に起因する帯電部材の電気的劣化に着目した。
表面層は、その層内に導電性粒子を分散させて電気的な安定性を得る場合が多いが、そのような構造の場合、表面層内の構造トラップ、すなわち、表面層内の導電性粒子の分散状態の局在化により導電しやすい部分と導電しにくい部分とが生じ、導電しにくい部分において電荷が滞留する現象を起因とする表面層における電荷の蓄積（以下、「チャージアップ」とも称する）が使用中に発生する場合がある。特に連続的に使用した場合にこの現象は発生しやすく、表面層のチャージアップが発生すると、帯電部材に掛かる電界が著しく低下し、帯電部材と感光体の間の放電現象が発生しにくい状況となり、帯電能力の低下が発生すると推定される。本実施形態では、このような現象を回避するための、表面層に含まれる導電性粒子の分散構造として、表面層の厚さ方向の断面における前記導電性粒子の最近接重心間距離の平均が２００ｎｍ以下とし、かつ、前記最近接重心間距離の１９５ｎｍ以上２０５ｎｍ未満となる頻度が７．０％以下とすることにより、前記表面層におけるチャージアップが抑制され、帯電性が悪化した場合に発生する非画像部における色点の発生（カブリ）が抑制され、長期にわたりカブリ抑制性に優れると推定している。
【００２８】
以下、本実施形態に係る帯電部材の詳細について説明する。
【００２９】
本実施形態に係る帯電部材の形状としては、特に限定されるものではないが、ロール状、ブラシ状、ベルト（チューブ）状、ブレード状等の形状を挙げられる。これらの中でも、図１に例示するようなロール状帯電部材、すなわち、いわゆる帯電ロールの形態をとるものが好ましい。
【００３０】
図１は、本実施形態に係る帯電部材の一例を示している。図１に示す帯電部材２０８Ａは、中空又は非中空の円筒部材である導電性芯体３０と、導電性芯体３０の外周面に配置された導電性弾性層３１と、導電性弾性層３１の外周面に配置された表面層３２とを有する。
また、本実施形態に係る帯電部材は、接触帯電方式用帯電部材であることが好ましい。
【００３１】
［表面層］
本実施形態に係る帯電部材における表面層は、導電性粒子を含有し、前記表面層の厚さ方向の断面における前記導電性粒子の最近接重心間距離の平均が２００ｎｍ以下であり、前記最近接重心間距離の１９５ｎｍ以上２０５ｎｍ未満となる頻度が７．０％以下である。
【００３２】
表面層の厚さ方向の断面における導電性粒子の最近接重心間距離の平均は、２００ｎｍ以下であり、長期にわたるカブリ抑制性の観点から、６０ｎｍ以上１５０ｎｍ以下であることが好ましく、１００ｎｍ以上１４０ｎｍ以下であることがより好ましく、１１０ｎｍ以上１３０ｎｍ以下であることが特に好ましい。
【００３３】
また、表面層の厚さ方向の断面における導電性粒子の最近接重心間距離の１９５ｎｍ以上２０５ｎｍ未満となる頻度は、７．０％以下であり、長期にわたるカブリ抑制性の観点から、１．０％以上７．０％以下であることが好ましく、２．０％以上７．０％以下であることがより好ましく、４．０％以上７．０％以下であることが更に好ましく、４．５％以上６．５％以下であることが特に好ましい。
【００３４】
本実施形態において、表面層の厚さ方向の断面における最近接重心間距離の測定は、ＦＥＩ社製ＦＩＢ−ＳＥＭ  Ｈｅｌｉｏｓ  ＮａｎｏＬａｂ  ６００ｉにてＦＩＢ加工及び厚さ方向の断面のＳＥＭ観察により行うものとする。ＳＥＭ観察は、表面層の厚さ方向の断面における導電性粒子（凝集体）が観察可能な拡大倍率である２，０００倍で観察する。得られた２次元画像を、ＭｅｄｉａＣｙｂｅｒｎｅｔｉｃｓ社製画像解析ソフトＩｍａｇｅ−Ｐｒｏ  Ｐｌｕｓに導入し、導電性粒子の粒径及び座標情報を取得し、各々の重心点を導出し、そこから重心点間距離を算出し、各々の粒子の距離で最も近い値を最近接重心間距離とする。２００個以上の導電性粒子について、それぞれ得られた最近接重心間距離の値を平均し、最近接重心間距離の平均の値とする。
また、得られた最近接重心間距離の分布において、最近接重心間距離が１９５ｎｍ以上２０５ｎｍ未満である場合の全体に対する頻度（％）を算出する。
【００３５】
表面層は、導電性粒子を含有する。
表面層に含まれる導電性粒子としては、体積抵抗率１×１０９Ωｃｍ以下の導電性粒子が好ましい。
導電性粒子としては、例えば、酸化スズ、酸化チタン、酸化亜鉛等の金属酸化物あるいはそれらの混合物からなる粒子、カーボンブラック等を用いることができる。
中でも、導電性粒子は、長期にわたるカブリ抑制性の観点から、酸化スズ、酸化チタン、酸化亜鉛、及び、カーボンブラックよりなる群から選ばれた少なくとも１種の材質を含む粒子であることが好ましく、酸化スズ、酸化チタン、及び、酸化亜鉛よりなる群から選ばれた少なくとも１種の材質を含む粒子であることがより好ましく、酸化スズ、酸化チタン、及び、酸化亜鉛よりなる群から選ばれた少なくとも１種の材質からなる粒子であることが更に好ましく、酸化スズ粒子であることが特に好ましい。
【００３６】
導電性粒子の数平均粒径は、長期にわたるカブリ抑制性、及び、後述する結着樹脂への分散性の観点から、５ｎｍ以上１００ｎｍ以下であることが好ましく、１０ｎｍ以上５０ｎｍ以下であることがより好ましく、２０ｎｍ以上４０ｎｍ以下であることが特に好ましい。
本実施形態における粒子の数平均粒径の測定方法は、レーザ回折式粒度分布測定装置（例えば、ベックマン・コールター社製、ＬＳ１３  ３２０）を用いて粒度分布を測定し、粒度分布の各ピークについて数平均粒径を求める。数平均粒径の算出は、分割された粒度範囲（チャンネル）に対し、各ピークの小粒径側から個数について累積分布を引き、各ピークの全粒子に対して累積５０％となる粒径を、対応する粒子の数平均粒径とする。
【００３７】
表面層における導電性粒子の含有量は、長期にわたるカブリ抑制性の観点から、表面層の全質量に対して、１０質量％以上６０質量％以下が好ましく、２０質量％以上５５質量％以下がより好ましく、３０質量％以上５０質量％以下が更に好ましい。
また、前記表面層における導電性粒子の含有量は、長期にわたるカブリ抑制性の観点から、後述する結着樹脂１００質量部に対して、１０質量部以上１２０質量部以下が好ましく、４０質量部以上１１０質量部以下がより好ましく、５０質量部以上１００質量部以下が更に好ましい。
【００３８】
表面層は、結着樹脂を含有することが好ましい。また、前記表面層に含有される導電性粒子は、結着樹脂中に分散していることが好ましい。
【００３９】
表面層に用いられる結着樹脂としては、ポリアミド、ポリイミド、ポリエステル、ポリエチレン、ポリウレタン、フェノール樹脂、シリコーン樹脂、アクリル樹脂、メラミン樹脂、エポキシ樹脂、ポリフッ化ビニリデン、四フッ化エチレン共重合体、ポリビニルブチラール、エチレン−テトラフルオロエチレン共重合体、フッ素ゴム、ポリカーボネート、ポリビニルアルコール、ポリ塩化ビニリデン、ポリ塩化ビニル、エチレン酢酸ビニル共重合体、セルロース等が挙げられる。
これらの中でも、長期にわたるカブリ抑制性、及び、導電性粒子の分散性の観点から、ポリアミド、ポリイミド、ポリエステル、ポリエチレン及びポリウレタンよりなる群から選ばれた樹脂が好ましく、ポリアミドがより好ましい。
結着樹脂は、１種を単独で用いてもよく、２種以上を組み合わせて用いてもよい。
【００４０】
表面層は、帯電部材の表面性状を制御する等の目的で、導電性粒子以外の粒子を含んでいてもよい。前記粒子としては、シリカ、アルミナ等の無機粒子、及び、ポリアミド粒子、フッ素樹脂粒子、シリコーン樹脂粒子等の樹脂粒子が挙げられる。
導電性粒子以外の粒子としては、帯電部材の表面性状の観点から、樹脂粒子が好ましく、ポリアミド粒子がより好ましい。
また、導電性粒子以外の粒子は、１種を単独で用いてもよく、２種以上を組み合わせて用いてもよい。
【００４１】
表面層に含まれるポリアミド粒子等の樹脂粒子は、結着樹脂への分散性に優れる観点から、平均一次粒径が３μｍ以上１０μｍ以下であることが好ましい。
表面層におけるポリアミド粒子等の樹脂粒子の含有量は、結着樹脂１００質量部に対して、３質量部以上５０質量部以下が好ましく、１０質量部以上３０質量部以下がより好ましい。
樹脂脂粒子の平均一次粒径は、マルチサイザーII（ベックマン−コールター社製）測定装置を用い、個数基準で測定するものとする。
【００４２】
前記表面層の層厚は、長期にわたるカブリ抑制性の観点から、２μｍ以上１０μｍ以下が好ましく、３μｍ以上８μｍ以下がより好ましい。
表面層の体積抵抗率は、１×１０５Ωｃｍ以上１×１０８Ωｃｍ以下が好ましい。
【００４３】
表面層を導電性弾性層上に形成する方法としては、例えば、結着樹脂、導電性粒子、その他添加剤を混合した表面層形成用組成物を、導電性弾性層上に塗布して表面層形成用組成物の層を形成し、次いで、表面層形成用組成物の層を乾燥させる方法が挙げられる。
表面層形成用組成物を導電性弾性層上に塗布する方法としては、ロールコーティング法、ブレードコーティング法、ワイヤーバーコーティング法、スプレーコーティング法、浸漬塗布法、ビードコーティング法、エアーナイフコーティング法、カーテンコーティング法等の通常の方法を用いることができる。ロールコーティング法、及び、浸漬塗布法は、欠陥の少ない膜を効率的に形成できるため好ましく適用できる。
上記の表面層形成方法において、表面層形成用組成物を乾燥させる際の加熱温度は、６０℃乃至１００℃の範囲が好ましい。加熱時間は、１５分間乃至６０分間の範囲が好ましい。
【００４４】
また、導電性粒子を含む表面層形成用組成物の調製方法としては、ビーズミルにより分散する方法が好ましく挙げられる。
ビーズミルに使用するビーズの材質は、特に制限はなく、公知の材質であればよいが、ガラスが好ましく挙げられる。
ビーズミルに使用するビーズ径としては、大きいものが好ましい。具体的には、ビーズ径が、０．５ｍｍ以上３．０ｍｍ以下であることが好ましく、１．０ｍｍ以上２．５ｍｍ以下であることがより好ましく、１．１ｍｍ以上２．０ｍｍ以下であることが特に好ましい。
また、ビーズミルにおける撹拌機構の回転数は、１，２００ｒｐｍ（回毎分）以上であることが好ましく、１，２００ｒｐｍ以上３，０００ｒｐｍ以下であることがより好ましい。
更に、ビーズミルにおける処理時間（分散時間）は、特に制限はなく、使用するビーズや撹拌機構の回転数等に応じて設定すればよいが、１０分〜２４時間であることが好ましく、４５分〜６時間であることがより好ましい。
【００４５】
［導電性弾性層］
導電性弾性層は、導電性芯体上に配置された層である。導電性弾性層は、導電性芯体の外周面上に直接配置されていてもよく、接着層を介して導電性芯体の外周面上に配置されていてもよい。
【００４６】
導電性弾性層は、単層でもよく、複数の層が積層した積層体でもよい。導電性弾性層は、導電性の発泡弾性層でもよく、導電性の非発泡弾性層でもよく、導電性の発泡弾性層と導電性の非発泡弾性層とが積層されていてもよい。
【００４７】
導電性弾性層の一実施形態は、弾性材料と、導電剤と、その他添加剤とを含有する。
【００４８】
弾性材料としては、例えば、ポリウレタン、ニトリルゴム、イソプレンゴム、ブタジエンゴム、エチレン−プロピレンゴム、エチレン−プロピレン−ジエンゴム、エピクロロヒドリンゴム、エピクロロヒドリン−エチレンオキシドゴム、エピクロロヒドリン−エチレンオキシド−アリルグリシジルエーテルゴム、スチレン−ブタジエンゴム、アクリロニトリル−ブタジエンゴム、クロロプレンゴム、塩素化ポリイソプレン、水素化ポリブタジエン、ブチルゴム、シリコーンゴム、フッ素ゴム、天然ゴム、及びこれらを混合した弾性材料が挙げられる。これらの弾性材料の中でも、ポリウレタン、シリコーンゴム、ニトリルゴム、エピクロロヒドリンゴム、エピクロロヒドリン−エチレンオキシドゴム、エピクロロヒドリン−エチレンオキシド−アリルグリシジルエーテルゴム、エチレン−プロピレン−ジエンゴム、アクリロニトリル−ブタジエンゴム、及びこれらを混合した弾性材料が好ましい。
【００４９】
導電剤としては、電子導電剤とイオン導電剤とが挙げられる。
電子導電剤としては、ファーネスブラック、サーマルブラック、チャンネルブラック、ケッチェンブラック、アセチレンブラック、カラーブラック等のカーボンブラック；熱分解カーボン；グラファイト；アルミニウム、銅、ニッケル、ステンレス鋼等の金属又は合金；酸化スズ、酸化インジウム、酸化チタン、酸化スズ−酸化アンチモン固溶体、酸化スズ−酸化インジウム固溶体等の金属酸化物；絶縁物質の表面を導電化処理した物質；などの粉末が挙げられる。
イオン導電剤としては、テトラエチルアンモニウム、ラウリルトリメチルアンモニウム、ベンジルトリアルキルアンモニウム等の過塩素酸塩又は塩素酸塩；リチウム、マグネシウム等のアルカリ金属若しくはアルカリ土類金属の過塩素酸塩又は塩素酸塩；などが挙げられる。
導電剤は、１種を単独で用いてもよく、２種以上を組み合わせて用いてもよい。
導電剤は、平均一次粒径が１ｎｍ以上２００ｎｍ以下であることが好ましい。
【００５０】
導電性弾性層における電子導電剤の含有量は、弾性材料１００質量部に対して、１質量部以上３０質量部以下が好ましく、１５質量部以上２５質量部以下がより好ましい。
導電性弾性層におけるイオン導電剤の含有量は、弾性材料１００質量部に対して、０．１質量部以上５質量部以下が好ましく、０．５質量部以上３質量部以下がより好ましい。
【００５１】
導電性弾性層に配合されるその他添加剤としては、例えば、軟化剤、可塑剤、硬化剤、加硫剤、加硫促進剤、加硫促進助剤、酸化防止剤、界面活性剤、カップリング剤、充填剤等が挙げられる。
【００５２】
加硫促進剤としては、チアゾール系、チウラム系、スルフェンアミド系、チオウレア系、ジチオカルバミン酸塩系、グアニジン系、アルデヒド−アンモニア系等が挙げられる。加硫促進剤は、１種を単独で用いてもよく、２種以上を組み合わせて用いてもよい。
導電性弾性層における加硫促進剤の含有量は、弾性材料１００質量部に対して、０．０１質量部以上１０質量部以下が好ましく、０．１質量部以上６質量部以下がより好ましい。
【００５３】
加硫促進助剤としては、酸化亜鉛、ステアリン酸等が挙げられる。加硫促進助剤は、１種を単独で用いてもよく、２種以上を組み合わせて用いてもよい。
導電性弾性層における加硫促進助剤の含有量は、弾性材料１００質量部に対して、０．５質量部以上２０質量部以下が好ましく、１質量部以上１５質量部以下がより好ましい。
【００５４】
導電性弾性層に含まれる充填剤としては、炭酸カルシウム、シリカ、粘土鉱物等が挙げられる。充填剤は、１種を単独で用いてもよく、２種以上を組み合わせて用いてもよい。
導電性弾性層における充填剤の含有量は、弾性材料１００質量部に対して、５質量部以上６０質量部以下が好ましく、１０質量部以上６０質量部以下がより好ましい。
【００５５】
導電性弾性層の層厚は、１ｍｍ以上１０ｍｍ以下が好ましく、２ｍｍ以上５ｍｍ以下がより好ましい。
導電性弾性層の体積抵抗率は、１×１０３Ωｃｍ以上１×１０１４Ωｃｍ以下が好ましい。
【００５６】
本実施形態に係る帯電部材は、導電性弾性層と導電性芯材との間に接着層を有していてもよい。
導電性弾性層と導電性芯材との間に介在する接着層としては、樹脂層が挙げられ、具体的には、ポリオレフィン、アクリル樹脂、エポキシ樹脂、ポリウレタン、ニトリルゴム、塩素ゴム、塩化ビニル樹脂、酢酸ビニル樹脂、ポリエステル、フェノール樹脂、シリコーン樹脂等の樹脂層が挙げられる。接着層は、導電剤（例えば、前述の電子導電剤又はイオン導電剤）を含有していてもよい。
【００５７】
導電性弾性層を導電性芯材上に形成する方法としては、例えば、弾性材料、導電剤、その他添加剤を混合した導電性弾性層形成用組成物と、円筒状の導電性芯材とを、共に押出成形機から押出して、導電性芯材の外周面上に導電性弾性層形成用組成物の層を形成し、次いで、導電性弾性層形成用組成物の層を加熱して架橋反応させ導電性弾性層とする方法；無端ベルト状の導電性芯材の外周面に、弾性材料、導電剤、その他添加剤を混合した導電性弾性層形成用組成物を押出成形機から押出して、導電性芯材の外周面上に導電性弾性層形成用組成物の層を形成し、次いで、導電性弾性層形成用組成物の層を加熱して架橋反応させ導電性弾性層とする方法；などが挙げられる。導電性芯材は、その外周面に接着層を有していてもよい。
【００５８】
［導電性芯材］
導電性芯材は、帯電部材の電極及び支持体として機能する導電性部材である。
導電性芯材は、中空状の部材であってもよいし、非中空状の部材であってもよい。
【００５９】
導電性芯材としては、鉄（快削鋼等）、銅、真鍮、ステンレス鋼、アルミニウム、ニッケル等の金属の部材；クロム、ニッケル等で鍍金処理を施した鉄の部材；樹脂製又はセラミック製の部材の外周面にメッキ処理を施した部材；導電剤を含有する、樹脂製又はセラミック製の部材；などが挙げられる。
【００６０】
＜帯電装置、画像形成装置、及び、プロセスカートリッジ＞
本実施形態に係る帯電装置は、本実施形態に係る帯電部材を有し、接触帯電方式により電子写真感光体を帯電させる帯電装置である。
本実施形態に係る画像形成装置は、本実施形態に係る帯電装置を有するものであれば特に制限はないが、電子写真感光体と、本実施形態に係る帯電部材を備え、接触帯電方式により前記電子写真感光体を帯電させる帯電装置と、帯電した前記電子写真感光体の表面に潜像を形成する潜像形成装置と、前記電子写真感光体の表面に形成された潜像を、トナーを含む現像剤により現像して、前記電子写真感光体の表面にトナー像を形成する現像装置と、前記電子写真感光体の表面に形成されたトナー像を記録媒体に転写する転写装置と、を備えることが好ましい。
【００６１】
本実施形態に係る画像形成装置において帯電装置は、直流電圧のみを帯電部材に印加する方式、直流電圧に交流電圧を重畳した電圧を帯電部材に印加する方式のいずれでもよい。
【００６２】
本実施形態に係る画像形成装置は、トナー像を記録媒体に定着させる定着装置；トナー像の転写後、帯電前の感光体の表面をクリーニングするクリーニング装置；トナー像の転写後、帯電前に感光体の表面に光を照射して除電する除電装置；から選ばれる少なくとも１つをさらに備えていてもよい。
【００６３】
本実施形態に係る画像形成装置は、電子写真感光体の表面に形成されたトナー像を記録媒体に直接転写する直接転写方式の装置、及び、電子写真感光体の表面に形成されたトナー像を中間転写体の表面に一次転写し、中間転写体の表面に転写されたトナー像を記録媒体の表面に二次転写する中間転写方式の装置、のいずれでもよい。
【００６４】
本実施形態に係るプロセスカートリッジは、画像形成装置に着脱されるカートリッジであり、少なくとも、電子写真感光体と、本実施形態に係る帯電部材と、を備え、電子写真感光体と、本実施形態に係る帯電部材を有し、接触帯電方式により前記電子写真感光体を帯電させる帯電装置と、を備え、画像形成装置に着脱されるプロセスカートリッジであることが好ましい。
本実施形態に係るプロセスカートリッジは、現像装置、感光体のクリーニング装置、感光体の除電装置、転写装置等から選択される少なくとも１つの装置を更に備えていてもよい。
【００６５】
以下、本実施形態に係る帯電装置、画像形成装置及びプロセスカートリッジの構成を、図面を参照しながら説明する。
【００６６】
図２は、本実施形態に係る画像形成装置の一例である、直接転写方式の画像形成装置を示す概略図である。図３は、本実施形態に係る画像形成装置の一例である、中間転写方式の画像形成装置を示す概略図である。
【００６７】
図２に示す画像形成装置２００は、電子写真感光体（単に「感光体」ともいう。）２０７と、感光体２０７表面を帯電させる帯電装置２０８と、帯電装置２０８に接続した電源２０９と、感光体２０７表面を露光して潜像を形成する露光装置２０６と、感光体２０７上の潜像を、トナーを含む現像剤により現像する現像装置２１１と、感光体２０７上のトナー像を記録媒体５００に転写する転写装置２１２と、トナー像を記録媒体５００に定着させる定着装置２１５と、感光体２０７上に残留したトナーを除去するクリーニング装置２１３と、感光体２０７表面を除電する除電装置２１４と、を備える。除電装置２１４は、備えられていなくてもよい。
【００６８】
図３に示す画像形成装置２１０は、感光体２０７と、帯電装置２０８と、電源２０９と、露光装置２０６と、現像装置２１１と、感光体２０７上のトナー像を記録媒体５００に転写する１次転写部材２１２ａ及び２次転写部材２１２ｂと、定着装置２１５と、クリーニング装置２１３と、を備える。画像形成装置２１０は、画像形成装置２００と同様に除電装置を備えていてもよい。
【００６９】
帯電装置２０８は、ロール状の帯電部材からなり、感光体２０７の表面に接触して、感光体２０７の表面を帯電させる、接触帯電方式の帯電装置である。帯電装置２０８には、電源２０９から、直流電圧のみが印加される、又は、直流電圧に交流電圧を重畳した電圧が印加される。
【００７０】
露光装置２０６としては、半導体レーザー、ＬＥＤ（light emitting diode）等の光源を備える光学系装置が挙げられる。
【００７１】
現像装置２１１は、トナーを感光体２０７に供給する装置である。現像装置２１１は、例えば、ロール状の現像剤保持体を感光体２０７に接触又は近接させて、感光体２０７上の潜像にトナーを付着させてトナー像を形成する。
【００７２】
転写装置２１２としては、例えば、コロナ放電発生器、記録媒体５００を介して感光体２０７に押圧する導電性ロールが挙げられる。
【００７３】
１次転写部材２１２ａとしては、例えば、感光体２０７に接触して回転する導電性ロールが挙げられる。２次転写部材２１２ｂとしては、例えば、記録媒体５００を介して１次転写部材２１２ａに押圧する導電性ロールが挙げられる。
【００７４】
定着装置２１５としては、例えば、加熱ロールと、該加熱ロールに押圧する加圧ロールとを備える加熱定着装置が挙げられる。
【００７５】
クリーニング装置２１３としては、クリーニング部材として、ブレード、ブラシ、ロール等を備える装置が挙げられる。クリーニングブレードの材質としては、ウレタンゴム、ネオプレンゴム、シリコーンゴム等が挙げられる。
【００７６】
除電装置２１４は、例えば、転写後の感光体２０７表面に光を照射して、感光体２０７の残留電位を除電する装置である。除電装置２１４は、備えられていなくてもよい。
【００７７】
図４は、本実施形態に係る画像形成装置の一例である、４つの画像形成ユニットを並列配置したタンデム方式且つ中間転写方式の画像形成装置を示す概略図である。
【００７８】
画像形成装置２２０は、ハウジング４００内に、各色のトナーに対応する４つの画像形成ユニットと、レーザー光源を備える露光装置４０３と、中間転写ベルト４０９と、２次転写ロール４１３と、定着装置４１４と、クリーニングブレード４１６を有するクリーニング装置と、を備える。
【００７９】
４つの画像形成ユニットは同じ構成を有するため、これらを代表して、感光体４０１ａを含む画像形成ユニットの構成を説明する。
感光体４０１ａの周囲には、感光体４０１ａの回転方向に順に、帯電ロール４０２ａ、現像装置４０４ａ、１次転写ロール４１０ａ、クリーニングブレード４１５ａが配置されている。１次転写ロール４１０ａは、中間転写ベルト４０９を介して感光体４０１ａに押圧している。現像装置４０４ａには、トナーカートリッジ４０５ａに収容されたトナーが供給される。
【００８０】
帯電ロール４０２ａは、感光体４０１ａの表面に接触して、感光体４０１ａの表面を帯電させる、接触帯電方式の帯電装置である。帯電ロール４０２ａには、電源から、直流電圧のみが印加される、又は、直流電圧に交流電圧を重畳した電圧が印加される。
【００８１】
中間転写ベルト４０９は、駆動ロール４０６、張架ロール４０７及び背面ロール４０８により張架されており、これらのロールの回転により走行する。
【００８２】
２次転写ロール４１３は、中間転写ベルト４０９を介して背面ロール４０８に押圧するように配置されている。
【００８３】
定着装置４１４は、例えば、加熱ロールと加圧ロールとを備える加熱定着装置である。
【００８４】
クリーニングブレード４１６は、中間転写ベルト４０９上に残留したトナーを除去する部材である。クリーニングブレード４１６は、背面ロール４０８の下流に配置されており、転写後の中間転写ベルト４０９上に残留したトナーを除去する。
【００８５】
ハウジング４００内には、記録媒体５００を収容するトレイ４１１が設けられている。トレイ４１１内の記録媒体５００は、搬送ロール４１２により中間転写ベルト４０９と２次転写ロール４１３との接触部に搬送され、さらには定着装置４１４に搬送され、記録媒体５００上に画像が形成される。画像形成後の記録媒体５００は、ハウジング４００の外部に排出される。
【００８６】
図５は、本実施形態に係るプロセスカートリッジの一例を示す概略図である。図５に示すプロセスカートリッジ３００は、例えば、露光装置、転写装置及び定着装置を備える画像形成装置本体に着脱される。
【００８７】
プロセスカートリッジ３００は、感光体２０７と、帯電装置２０８と、現像装置２１１と、クリーニング装置２１３とが、ハウジング３０１によって一体化されている。ハウジング３０１には、画像形成装置に着脱するための取り付けレール３０２と、露光のための開口部３０３と、除電露光のための開口部３０４とが設けられている。
【００８８】
プロセスカートリッジ３００が備える帯電装置２０８は、ロール状の帯電部材からなり、感光体２０７の表面に接触して、感光体２０７の表面を帯電させる、接触帯電方式の帯電装置である。プロセスカートリッジ３００が画像形成装置に装着され画像形成を行う際に、帯電装置２０８には、電源から、直流電圧のみが印加される、又は、直流電圧に交流電圧を重畳した電圧が印加される。
【００８９】
＜現像剤、トナー＞
本実施形態に係る画像形成装置に適用される現像剤は、特に限定されない。現像剤は、トナーのみを含む一成分現像剤でもよく、トナーとキャリアとを混合した二成分現像剤でもよい。
【００９０】
現像剤に含まれるトナーは、特に限定されない。トナーは、例えば、結着樹脂、着色剤、離型剤を含む。トナーの結着樹脂としては、例えば、ポリエステル、スチレン−アクリル樹脂が挙げられる。
【００９１】
トナーは、外添剤が外添されていてもよい。トナーの外添剤としては、例えば、シリカ、チタニア、アルミナ等の無機微粒子が挙げられる。
【００９２】
トナーは、トナー粒子を製造し、そのトナー粒子に外添剤を外添して調製する。トナー粒子の製造方法としては、混練粉砕法、凝集合一法、懸濁重合法、溶解懸濁法などが挙げられる。トナー粒子は、単層構造のトナー粒子であってもよいし、芯部（コア粒子）と芯部を被覆する被覆層（シェル層）とで構成された所謂コア・シェル構造のトナー粒子であってもよい。
【００９３】
トナー粒子の体積平均粒径（Ｄ５０ｖ）は、２μｍ以上１０μｍ以下が好ましく、４μｍ以上８μｍ以下がより好ましい。
【００９４】
二成分現像剤に含まれるキャリアは、特に限定されない。キャリアとしては、例えば、磁性粉からなる芯材の表面に樹脂を被覆した被覆キャリア；マトリックス樹脂中に磁性粉が分散して配合された磁性粉分散型キャリア；多孔質の磁性粉に樹脂を含浸させた樹脂含浸型キャリア；が挙げられる。
【００９５】
二成分現像剤におけるトナーとキャリアとの混合比（質量比）は、トナー：キャリア＝１：１００乃至３０：１００が好ましく、３：１００乃至２０：１００がより好ましい。
【実施例】
【００９６】
以下、実施例により発明の実施形態を詳細に説明するが、発明の実施形態は、これら実施例に何ら限定されるものではない。以下の説明において、特に断りのない限り、「部」は質量基準である。
【００９７】
［帯電ロールの作製］
＜実施例１＞
−導電性弾性層の形成−
・エピクロルヒドリンゴム（Ｈｙｄｒｉｎ  Ｔ３１０６、日本ゼオン（株）製）：１００質量部
・カーボンブラック（旭♯６０、旭カーボン（株）製、平均粒径：４５ｎｍ）：６質量部
・炭酸カルシウム（ホワイトンＳＢ、白石カルシウム社製）：２０質量部
・イオン導電剤（ＢＴＥＡＣ、ベンジルトリエチルアンモニウムクロライド、ライオン・スペシャリティ・ケミカルズ（株）製）：５質量部
・加硫促進剤：ステアリン酸（日油（株）製）：１質量部
・加硫剤：硫黄（パルノックＲ、大内新興化学工業（株）製）：１質量部
・加硫促進剤：酸化亜鉛：１．５質量部
上記に示した組成の混合物をオープンロールで混練りし、ＳＵＳ３０３により形成された直径８ｍｍの導電性支持体表面に接着層を介してプレス成形機を用いて直径１３ｍｍのロールを形成した後、１７０℃で７０分間加熱、その後研磨（条件Ａ）により直径１２ｍｍのロールとし、導電性弾性層を形成し、導電性弾性ロールＡを得た。
【００９８】
−表面層の形成−
・結着樹脂：Ｎ−メトキシメチル化ナイロン１（Ｆ３０Ｋ、ナガセケムテックス（株）製）：１００質量部
・導電性粒子：酸化スズ（Ｓ−２０００、三菱マテリアル電子化成（株）製、数平均粒径：３０ｎｍ）：７０質量部
・粗さ形成粒子：ポリアミド粒子（ポリアミド１２、アルケマ社製、平均一次粒径：５．０μｍ）：５質量部
上記組成の混合物をメタノールで希釈し、ビーズミルにて下記条件にて分散した。
・ビーズ材質：ガラス
・ビーズ径：１．３ｍｍ
・プロペラ回転数：２，０００ｒｐｍ（回毎分）
・分散時間：６０ｍｉｎ
上記で得られた分散液を前記導電性弾性ロールＡの表面に浸漬塗布した後、１００℃で３０分間加熱乾燥し、厚さ６μｍの表面層を形成し、実施例１の帯電部材（帯電ロール１）を得た。
【００９９】
＜実施例２＞
表面層の形成において、分散条件のうちプロペラ回転数を１，５００ｒｐｍとした以外は実施例１と同様の方法で、実施例２の帯電部材を得た。
【０１００】
＜実施例３＞
表面層の形成において、導電性粒子を酸化亜鉛（テイカ（株）製、数平均粒径：４２ｎｍ）９０部とした以外は実施例１と同様の方法で、実施例３の帯電部材を得た。
【０１０１】
＜実施例４＞
表面層の形成において、分散条件のうち分散時間を４５ｍｉｎとした以外は実施例１と同様の方法で、実施例４の帯電部材を得た。
【０１０２】
＜実施例５＞
表面層の形成において、分散条件のうち分散時間を９０ｍｉｎとした以外は実施例１と同様の方法で、実施例５の帯電部材を得た。
【０１０３】
＜実施例６＞
表面層の形成において、導電性粒子を酸化スズ（三井金属工業（株）製、数平均粒径：５５ｎｍ）とした以外は実施例１と同様の方法で、実施例６の帯電部材を得た。
【０１０４】
＜実施例７＞
表面層の形成において、導電性粒子を酸化チタン（テイカ（株）製、数平均粒径：３０ｎｍ）とした以外は実施例１と同様の方法で、実施例７の帯電部材を得た。
【０１０５】
＜実施例８＞
表面層の形成において、導電性粒子を１１０部とした以外は実施例１と同様の方法で、実施例８の帯電部材を得た。
【０１０６】
＜比較例１＞
表面層の形成において、分散条件のうちビーズ材質をジルコニアとし、ビーズ径を１．０ｍｍとした以外は実施例１と同様の方法で、比較例１の帯電部材を得た。
【０１０７】
＜比較例２＞
表面層の形成において、分散条件のうちビーズ径を１．０ｍｍとし、プロペラ回転数を１，０００ｒｐｍとした以外は実施例１と同様の方法で、比較例２の帯電部材を得た。
【０１０８】
＜比較例３＞
表面層の形成において、導電性粒子を５０部とし、分散条件のうちビーズ材質をジルコニアとし、ビーズ径を１．０ｍｍとし、プロペラ回転数を１，０００ｒｐｍとし、分散時間を３０ｍｉｎとした以外は実施例１と同様の方法で、比較例３の帯電部材を得た。
【０１０９】
＜比較例４＞
表面層の形成において、分散条件のうち分散時間を３０ｍｉｎとした以外は比較例１と同様の方法で、比較例４の帯電部材を得た。
【０１１０】
［最近接重心間距離の測定］
−集束イオンビーム加工装置を備えた走査型電子顕微鏡（ＦＩＢ−ＳＥＭ）による導電性粒子の可視化、及び、導電性粒子の粒子解析−
表面層の厚さ方向の断面における最近接重心間距離の測定は、断面の導電性粒子可視化として、ＦＥＩ社製ＦＩＢ−ＳＥＭ  Ｈｅｌｉｏｓ  ＮａｎｏＬａｂ  ６００ｉにてＦＩＢ加工及びＳＥＭ観察を実施した。ＳＥＭ観察は、表面層の厚さ方向の断面における導電性粒子（凝集体）が観察可能な拡大倍率である２，０００倍で観察した。得られた２次元画像を、ＭｅｄｉａＣｙｂｅｒｎｅｔｉｃｓ社製画像解析ソフトＩｍａｇｅ−Ｐｒｏ  Ｐｌｕｓに導入し、導電性粒子の粒径や座標情報を取得し、各々の重心点を導出し、そこから重心点間距離を算出し、各々の粒子の距離で最も近い値を最近接重心間距離とした。２００個以上の導電性粒子について、それぞれ得られた最近接重心間距離の値を平均し、最近接重心間距離の平均の値とした。
また、得られた最近接重心間距離の分布において、最近接重心間距離が１９５ｎｍ以上２０５ｎｍ未満である場合の全体に対する頻度（％）を算出した。
【０１１１】
［長期にわたるカブリ抑制性（帯電維持性）の評価］
富士ゼロックス（株）製の画像形成装置であるＤｏｃｕＣｅｎｔｒｅ  ５０５ａの改造機に上記実施例又は比較例で得られた帯電部材を組みこんで、低温低湿（１０℃１５％ＲＨ）の条件下にて画像密度６０％のＡ４ハーフトーン画像を１０，０００枚出力した後、白紙を１枚出力した。白紙上に発生した色点の数からカブリ特性を評価した。
Ｇ０：カブリ（色点）が未発生
Ｇ１：１箇所以上３箇所以下のカブリ（色点）発生
Ｇ２：４箇所以上１０箇所以下のカブリ（色点）発生
Ｇ３：１１箇所以上２０箇所以下のカブリ（色点）発生
Ｇ４：２１箇所以上のカブリ（色点）発生
長期にわたるカブリ抑制性は、Ｇ０、Ｇ１及びＧ２で使用上問題無いレベルである。
【０１１２】
評価結果を表１にまとめて示す。
【０１１３】
【表１】
2019045717.tif 000003
【０１１４】
表１に示す実施例、及び、比較例から以下の点が明らかである。すなわち、本願構成の実施例範囲にすることにより、長期にわたりカブリ抑制性に優れる帯電部材が得られる。
【符号の説明】
【０１１５】
２０８Ａ  帯電部材、３０  導電性芯体、３１  導電性弾性層、３２  表面層
【０１１６】
２００，２１０，２２０  画像形成装置、２０６  露光装置、２０７  電子写真感光体（感光体）、２０８  帯電装置、２０９  電源、２１１  現像装置、２１２  転写装置、２１２ａ  １次転写部材、２１２ｂ  ２次転写部材、２１３  クリーニング装置、２１４  除電装置、２１５  定着装置、５００  記録媒体
【０１１７】
４００  ハウジング、４０１ａ，４０１ｂ，４０１ｃ，４０１ｄ  感光体、４０２ａ，４０２ｂ，４０２ｃ，４０２ｄ  帯電ロール、４０３  露光装置、４０４ａ，４０４ｂ，４０４ｃ，４０４ｄ  現像装置、４０５ａ，４０５ｂ，４０５ｃ，４０５ｄ  トナーカートリッジ、４０６  駆動ロール、４０７  張架ロール、４０８  背面ロール、４０９  中間転写ベルト、４１０ａ，４１０ｂ，４１０ｃ，４１０ｄ  １次転写ロール、４１１  トレイ、４１２  搬送ロール、４１３  ２次転写ロール、４１４  定着装置、４１５ａ，４１５ｂ，４１５ｃ，４１５ｄ  クリーニングブレード、４１６  クリーニングブレード
【０１１８】
３００  プロセスカートリッジ、３０１  ハウジング、３０２  取り付けレール、３０３  露光のための開口部、３０４  除電露光のための開口部
【図１】
2019045717.tif 000004
【図２】
2019045717.tif 000005
【図３】
2019045717.tif 000006
【図４】
2019045717.tif 000007
【図５】
2019045717.tif 000008